(57)【要約】【課題】洗濯時の水がネクタイ内部に溜まらないようにしたウォッシャブルネクタイを提供する。【解決手段】ウォッシャブルネクタイ１は、合成繊維を含む表地１ａを有する。表地１ａは、一端に形成された大剣部２と、他端に形成された小剣部３とを有し、大剣部２及び小剣部３の裏地４，５が共に、合成繊維を含むメッシュ状の繊維で形成されている。【選択図】図１
2015172258.tif 000002
【特許請求の範囲】
【請求項１】
合成繊維を含む表地を有するウォッシャブルネクタイであって、
前記表地は、一端に形成された大剣部と、他端に形成された小剣部とを有し、前記大剣部及び前記小剣部の裏地が共に、合成繊維を含むメッシュ状の繊維で形成されていることを特徴とするウォッシャブルネクタイ。
【請求項２】
請求項１に記載のウォッシャブルネクタイにおいて、前記表地と前記裏地との間に挿入された芯地を有し、該芯地は、合成繊維を含むメッシュ状の繊維で形成されていることを特徴とするウォッシャブルネクタイ。
【請求項３】
請求項１または２に記載のウォッシャブルネクタイにおいて、前記合成繊維は、ポリエステル系繊維であることを特徴とするウォッシャブルネクタイ。
【発明の詳細な説明】
【技術分野】
【０００１】
本発明は、ウォッシャブルネクタイに関し、より詳細には、耐洗濯性に優れたウォッシャブルネクタイに関する。
【背景技術】
【０００２】
従来、ネクタイは、大別して、表地、芯地、及び裏地により構成されるが、この表地の素材には、絹織物が多く、また、芯地の素材としては、ウール、綿、アクリルなどが大半を占めている。このような素材で構成されるネクタイを一般家庭で洗濯機を使って洗濯することは非常に困難であり、一般的にはあまり行われていない。このため、万が一汚れてしまった場合には、ドライクリーニングに出すなどの対応を取っているのが実情である。
【０００３】
また、上記のネクタイは、学校などにおいて生徒の制服にも数多く採用されているが、学校の生徒は、通常、同じネクタイを毎日のようにしめるため、ネクタイを汚してしまうことも多い。しかし、ネクタイが汚れる度にドライクリーニングに出すのは、時間も費用もかかる上に、ネクタイ自体が傷んでしまうため、望ましくない。
【０００４】
これに対して、ネクタイの素材をポリエステル系の合成繊維で形成したものが知られている（例えば、特許文献１，２を参照）。これにより、洗濯による収縮、しわ、ほつれなどを少なくし、一般家庭で洗濯機を使って洗濯したときの耐洗濯性を向上させることができる。
【先行技術文献】
【特許文献】
【０００５】
【特許文献１】実開昭６３−９８３２１号公報
【特許文献２】実開昭６２−１７４４８号公報
【発明の概要】
【発明が解決しようとする課題】
【０００６】
しかしながら、上記のようにネクタイの素材を合成繊維とした場合であっても、ネクタイ自体が表地及び裏地により芯地を包むような袋構造になっているため、洗濯時にネクタイ内部に浸入した水が表地部分と裏地部分との間に溜まってしまい、表地部分に型崩れが生じ、脱水に時間がかかるという問題がある。
【０００７】
本発明は、上述のような実情に鑑みてなされたもので、洗濯時の水がネクタイ内部に溜まらないようにしたウォッシャブルネクタイを提供することを目的とする。
【課題を解決するための手段】
【０００８】
上記課題を解決するために、本発明の第１の技術手段は、合成繊維を含む表地を有するウォッシャブルネクタイであって、前記表地は、一端に形成された大剣部と、他端に形成された小剣部とを有し、前記大剣部及び前記小剣部の裏地が共に、合成繊維を含むメッシュ状の繊維で形成されていることを特徴としたものである。
【０００９】
第２の技術手段は、第１の技術手段において、前記表地と前記裏地との間に挿入された芯地を有し、該芯地は、合成繊維を含むメッシュ状の繊維で形成されていることを特徴としたものである。
【００１０】
第３の技術手段は、第１または第２の技術手段において、前記合成繊維は、ポリエステル系繊維であることを特徴としたものである。
【発明の効果】
【００１１】
本発明によれば、ネクタイの裏地を、ポリエステル等の合成繊維を含むメッシュ状の繊維で形成することにより、洗濯時の水がネクタイ内部に溜まらないようにすることができるため、表地部分の型崩れを防止し、脱水を迅速に行うことができる。
【図面の簡単な説明】
【００１２】
【図１】本発明によるウォッシャブルネクタイの一例を示す図である。
【図２】図１（Ｂ）のＹ部を拡大した図である。
【図３】本発明によるウォッシャブルネクタイの試験結果の一例を示す図である。
【発明を実施するための形態】
【００１３】
以下、添付図面を参照しながら、本発明のウォッシャブルネクタイに係る好適な実施の形態について説明する。
【００１４】
図１は、本発明によるウォッシャブルネクタイの一例を示す図で、図１（Ａ）は正面図、図１（Ｂ）は裏面図、図１（Ｃ）は図１（Ｂ）のＸＸ断面の拡大図である。また、図２は、図１（Ｂ）のＹ部の拡大図である。図中、１はウォッシャブルネクタイ（以下、単にネクタイという）を示す。ネクタイ１は、合成繊維を含む表地１ａを有し、この表地１ａは、一端に形成された大剣部２と、他端に形成された小剣部３とを有する。
【００１５】
ここで、表地１ａに含まれる合成繊維としては、洗濯による収縮、しわ、ほつれなどが発生し難く、速乾性を持つポリエステル系繊維であることが好ましい。そして、表地１ａを形成する素材は、ポリエステル１００％、ポリエステルと他の合成繊維との混紡、ポリエステルとシルクとの混紡などであってもよいが、耐洗濯性の観点からポリエステル１００％がより好ましい。
【００１６】
大剣部２と小剣部３とは図示しない中継ぎ部で繋がれている。そして、大剣部２及び小剣部３には所定長の裏地４，５がそれぞれ縫い付けられている。また、図１（Ｂ）に示すように、大剣部２において、表地１ａと裏地４との間には芯地９が挿入されている。同様に、小剣部３においても、表地１ａと裏地５との間には芯地９が挿入される。つまり、芯地９は、大剣部２の先端から小剣部３の先端にかけて設けられ、ネクタイ１の芯材として機能する。
【００１７】
表地１ａ及び裏地４，５が裏側に折り返されてなる折り返し部１ｂは、ネクタイ裏側の略中央部にて一定幅で互いに重なり合うように形成されており、この折り返し部１ｂの端同士が大剣部２から小剣部３にかけて所定位置で縫合されている。そして、ネクタイ裏側の所定位置には小剣通し８が縫い付けられ、大剣部２及び小剣部３の裏側の所定位置にはそれぞれかんぬき止め６，７が施されている。
【００１８】
本実施形態において、上記の裏地４，５は、合成繊維を含むメッシュ状の繊維で形成されている。なお、図１（Ｂ）及び図２では、裏地４，５のメッシュ部分を強調するために、粗めに図示しているが、実際には芯地９が目立たない程度の細かいメッシュとされる。裏地４，５を形成する素材は、表地１ａと同様に、ポリエステル系繊維とされ、耐洗濯性の観点からポリエステル１００％がより好ましい。裏地４，５の具体的なメッシュ構成としては、例えば、素材はポリエステル１００％、目付は８７ｇ／ｍ２、糸使い（繊度）は５０デニール、組織はニット、編目密度は３０ウェール（経）／インチ、５２コース（緯）／インチとされる。
【００１９】
ここで、図２に示すように、大剣部２側の表地１ａと裏地４との間には芯地９が設けられているが、裏地４のメッシュが粗すぎると、大部分の芯地９が見えて目立ってしまい、美観を損ねてしまう可能性がある。一方、裏地４のメッシュを細かくし過ぎると、十分な水抜き効果を得ることができない可能性がある。このため、美観を保ちつつ、十分な水抜き効果を得ることができるように、上記のように裏地４に適切な編目密度を設定することが好ましい。なお、図２では大剣部２側のみ示したが、小剣部３側についても同様に裏地５に適切な編目密度を設定すればよい。
【００２０】
このように、ネクタイ１の裏地４，５を、ポリエステル等の合成繊維を含むメッシュ状の繊維で形成することにより、洗濯時の水がネクタイ内部に溜まらないようにすることができるため、表地１ａの型崩れを防止し、ネクタイ１の脱水を迅速に行うことができる。
【００２１】
また、芯地９についても、合成繊維を含むメッシュ状の繊維で形成されている。芯地９を形成する素材は、表地１ａ、裏地４，５と同様に、ポリエステル系繊維であることが好ましい。芯地９の具体的なメッシュ構成としては、例えば、素材はポリエステル１００％、繊度は３３０デシテックス（ｄｔｅｘ）、組織は平二重織、編目密度は６８ウェール（経）／インチ、５４コース（緯）／インチ、色は白色とされる。このように、芯地９についてもメッシュ状のポリエステル系繊維にすることで、ネクタイ裏地部分からの水抜き効果に加え、芯地９の水分吸収を低減することができるため、より効果的に脱水することが可能となる。
【００２２】
図３は、本発明によるウォッシャブルネクタイの試験結果の一例を示す図である。上記で説明したウォッシャブルネクタイについて、所定の試験試料を作成し、耐洗濯性、洗濯堅ろう度、ピリングについて試験を行った。まず、耐洗濯性については、ＪＩＳ Ｌ ０２１７ １０４法に基づく試験を行った。このＪＩＳ Ｌ ０２１７ １０４法による試験方法の概要について説明する。
【００２３】
試験装置の水槽の標準水量を示す水位線まで液温４０℃の水を入れ、これに標準使用量となる割合で洗濯用合成洗剤（JIS K 3371に規定する第１種（弱アルカリ性））を添加して溶解し、洗濯液とする。この洗濯液に溶比を１対６０になるように試料及び必要に応じて負荷布を投入して運転を開始する。なお、試験装置の水流は弱とする。５分間処理した後、運転を止め、試料及び負荷布を脱水機で脱水し、次に洗濯液を３０℃以下の新しい水に替えて、同一の溶比で２分間すすぎ洗いを行う。
【００２４】
そして、２分間のすすぎ洗いを行った後、運転を止め、試料及び負荷布を脱水し、再び２分間のすすぎ洗いを行い、脱水し、直接日光の影響を受けない状態で吊干しをする。これを３０回繰り返し、外観、変退色（色の変化の程度）、寸法変化率（長さ，大剣幅）について評価した。なお、外観の評価結果は目視による。また、変退色の評価結果は１級〜５級の等級で示され、５級が最も色の変化が少ないことを意味する。また、寸法変化率は、試験前後での寸法変化をパーセントで示したもので、プラス数値が伸び、マイナス数値が縮みを示す。このようにいずれも良好な結果が得られている。
【００２５】
また、洗濯堅ろう度は、ＪＩＳ Ｌ ０８４４ Ａ-２号に基づく試験を行った。これは、試料及び添付白布からなる複合試料を、規定の方法に基づいて試験液に入れて処理し、水洗いして乾燥した後、試料の変退色と、添付白布の汚染の程度を、所定の判定基準に基づく等級によって評価するものである。添付白布としては、ポリエステル及び綿を使用した。なお、変退色及び汚染の評価結果は１級〜５級の等級で示され、５級が最も色の変化及び汚染が少ないことを意味する。これについても良好な結果が得られている。
【００２６】
また、ピリングは、「擦れ作用による毛玉のできる度合い」を評価するものである。毛玉（ピル）の生じた状態をピリングといい、ＪＩＳ Ｌ １０７６ Ａ法に基づく試験を行った。これは、所定の要領で作製した複数の試験試料を専用の回転箱に投入し、この回転箱を１０時間回転させて、複数の試験試料の毛玉の出来具合を、判定標準写真と比較することで判定する。ピリングの評価結果は１級から５級の等級で示され、５級が最も毛玉のできる度合いが小さいことを意味する。これについても良好な結果が得られている。
【００２７】
このように、上記によれば、ネクタイの裏地を、ポリエステル等の合成繊維を含むメッシュ状の繊維とした場合であっても、耐洗濯性、洗濯堅ろう度に優れ、毛玉の出来難いウォッシャブルネクタイを提供することができる。
【符号の説明】
【００２８】
１…ウォッシャブルネクタイ（ネクタイ）、１ａ…表地、１ｂ…折り返し部、２…大剣部、３…小剣部、４，５…裏地、６，７…かんぬき止め、８…小剣通し、９…芯地。
【図１】
2015172258.tif 000003
【図２】
2015172258.tif 000004
【図３】
2015172258.tif 000005